(57)【要約】    本開示は、ポリマーブレンドを含む組成物を提供する。ポリマーブレンドは、ポリマーブレンドの総重量に基づいて、（Ａ）０．８９５ｇ／ｃｃ〜０．９０５ｇ／ｃｃの密度、および０．１ｇ／１０分〜５０ｇ／１０分のメルトインデックスを有する５０重量％〜９０重量％の第１のエチレン系ポリマーと、（Ｂ）０．９３５ｇ／ｃｃ〜０．９６７ｇ／ｃｃの密度、および０．１ｇ／１０分〜１８０ｇ／１０分のメルトインデックスを有する８重量％〜４８重量％の第２のエチレン系ポリマーと、０．０１重量％〜２．０重量％のスリップ剤とを含む。ポリマーブレンドは、（ｉ）０．９００ｇ／ｃｃ〜０．９２５ｇ／ｃｃの全体密度、および（ｉｉ）６０℃で１週間エージングした後に０．００１〜０．４００の摩擦係数（ＣＯＦ）を有する。本開示はまた、組成物を含む第１の層を有する多層フィルムを提供する。  【選択図】なし【特許請求の範囲】
【請求項１】
ポリマーブレンドを含む組成物であって、
（Ａ）０．８９５ｇ／ｃｃ〜０．９０５ｇ／ｃｃの密度、および０．１ｇ／１０分〜５０ｇ／１０分のメルトインデックスを有する５０重量％〜９０重量％の第１のエチレン系ポリマーと、
（Ｂ）０．９３５ｇ／ｃｃ〜０．９６７ｇ／ｃｃの密度、および０．１ｇ／１０分〜１８０ｇ／１０分のメルトインデックスを有する８重量％〜４８重量％の第２のエチレン系ポリマーと、
（Ｃ）前記ポリマーブレンドの総重量に基づいて、０．０１重量％〜２．０重量％のスリップ剤と、を含み、
前記ポリマーブレンドが、（ｉ）０．９００ｇ／ｃｃ〜０．９２５ｇ／ｃｃの全体密度、および（ｉｉ）６０℃で１週間エージングした後に０．００１〜０．４００の摩擦係数（ＣＯＦ）を有する、組成物。
【請求項２】
前記ポリマーブレンドが、０．０３９ｇ／ｃｃ〜０．０６５ｇ／ｃｃの前記第１のエチレン系ポリマーの前記密度と前記第２のエチレン系ポリマーの前記密度との差（Δ密度）を有する、請求項１に記載の組成物。
【請求項３】
前記ポリマーブレンドが、０ｇ／１０分〜１５５ｇ／１０分の前記第１のエチレン系ポリマーの前記メルトインデックスと前記第２のエチレン系ポリマーの前記メルトインデックスとの差（ΔＭＩ）を有する、請求項１または２に記載の組成物。
【請求項４】
前記スリップ剤が、脂肪酸アミド、シリコーン、およびそれらの組み合わせからなる群から選択される、請求項１〜３のいずれかに記載の組成物。
【請求項５】
前記スリップ剤が脂肪酸アミドである、請求項１〜４のいずれかに記載の組成物。
【請求項６】
前記第１のエチレン系ポリマーが、０．８９７ｇ／ｃｃ〜０．９０２ｇ／ｃｃの密度を有するエチレン／オクテンコポリマーであり、前記第２のエチレン系ポリマーが、０．９４２ｇ／ｃｃ〜０．９５８ｇ／ｃｃの密度を有するエチレン／オクテンコポリマーである、請求項１〜５のいずれかに記載の組成物。
【請求項７】
前記ポリマーブレンドが、
（Ａ）０．８９７ｇ／ｃｃ〜０．９０２ｇ／ｃｃの密度を有する、５０重量％〜８５重量％の前記第１のエチレン系ポリマーと、
（Ｂ）０．９４２ｇ／ｃｃ〜０．９５８ｇ／ｃｃの密度を有する、８重量％〜３０重量％の前記第２のエチレン系ポリマーと、
（Ｃ）０．０１重量％〜２．０重量％のエルカミドと、を含み、
前記ポリマーブレンドの前記全体密度が、０．９０５ｇ／ｃｃ〜０．９２０ｇ／ｃｃである、請求項１〜６のいずれかに記載の組成物。
【請求項８】
請求項１〜７のいずれかに記載の組成物を含む第１の層を含む多層フィルム。
【請求項９】
前記第１の層が、６０℃で１週間エージングした後、０．０５０〜０．４００の摩擦係数（ＣＯＦ）を有する、請求項８に記載の多層フィルム。
【請求項１０】
前記第１の層が、０．００１〜０．４００の初期ＣＯＦを有する、請求項８または９に記載の多層フィルム。
【請求項１１】
前記第１の層が、１０ｎｍ〜４０ｎｍの初期表面粗さを有する、請求項８〜１０のいずれかに記載の多層フィルム。
【請求項１２】
前記第１の層が、６０℃で１週間エージングした後、１０ｎｍ〜４５ｎｍの表面粗さを有する、請求項８〜１１のいずれかに記載の多層フィルム。
【請求項１３】
前記第１の層が、９０％〜１００％の光透過率および０．５％〜３０％のヘイズを有する、請求項８〜１２のいずれかに記載の多層フィルム。
【請求項１４】
前記第１の層がシール層である、請求項８〜１３のいずれかに記載の多層フィルム。
【発明の詳細な説明】
【背景技術】
【０００１】
本開示は、スリップ剤を含むエチレン系組成物、およびそれを含むフィルムに関する。
【０００２】
エチレン系ポリマーから形成されたフィルム層は、食品パッケージおよび特殊パッケージ用のフィルムに使用される。最外のエチレン系ポリマー層は、パッージラインなどでフィルムの効率的プロセスのために、低い初期摩擦係数（ＣＯＦ）（例えば、０．２５未満）を必要とする。低い初期ＣＯＦを達成するために、スリップ剤は、典型的には、エチレン系ポリマーに添加される。しかしながら、輸送および貯蔵中などの高温への曝露後、スリップ剤を含むエチレン系ポリマー組成物のＣＯＦは、不可逆的に増加することが知られている。したがって、スリップ剤添加剤の有効性は、高温への曝露と共に減少する。
【発明の概要】
【発明が解決しようとする課題】
【０００３】
当該技術分野は、高温への曝露後に低い初期ＣＯＦ（例えば、０．４０未満）および低いＣＯＦ（例えば、０．４０未満）を示すエチレン系ポリマー組成物の必要性を認識している。当該技術分野はまた、高温への曝露後に低い初期ＣＯＦ（例えば、０．４０未満）および低いＣＯＦ（例えば、０．４０未満）を示すエチレン系ポリマー組成物を含む最外層を有する層の必要性を認識している。
【課題を解決するための手段】
【０００４】
本開示は、
ポリマーブレンドを含む組成物であって、
（Ａ）０．８９５ｇ／ｃｃ〜０．９０５ｇ／ｃｃの密度、および０．１ｇ／１０分〜５０ｇ／１０分のメルトインデックスを有する５０重量％〜９０重量％の第１のエチレン系ポリマーと、
（Ｂ）０．９３５ｇ／ｃｃ〜０．９６７ｇ／ｃｃの密度、および０．１ｇ／１０分〜１８０ｇ／１０分のメルトインデックスを有する８重量％〜４８重量％の第２のエチレン系ポリマーと、
（Ｃ）ポリマーブレンドの総重量に基づいて、０．０１重量％〜２．０重量％のスリップ剤と、を含む、組成物を提供し、
ポリマーブレンドは、（ｉ）０．９００ｇ／ｃｃ〜０．９２５ｇ／ｃｃの全体密度、および（ｉｉ）６０℃で１週間エージングした後に０．００１〜０．４００の摩擦係数（ＣＯＦ）を有する。
【０００５】
本開示はまた、組成物を含む第１の層を有する多層フィルムを提供する。
【発明を実施するための形態】
【０００６】
定義
元素周期表への参照は、ＣＲＣ  Ｐｒｅｓｓ，Ｉｎｃ．，１９９０−１９９１によって出版されたものへの参照である。この周期表における元素の族への参照は、族の番号付けの新しい表記法による。
【０００７】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその同等の米国版に相当するものが、参照によりそのように組み込まれる）。
【０００８】
本明細書に開示されている数値範囲は、下限値および上限値を含む下限値から上限値の全ての値を含む。明確な数値（例えば、１もしくは２、または３〜５、または６、または７）を含む範囲については、いずれかの２つの明確な数値間の任意の部分範囲が含まれる（例えば、１〜２、２〜６、５〜７、３〜７、５〜６など）。
【０００９】
文脈から暗黙のうちに、または当該技術分野において慣習的にそうでないと述べられていない限り、全ての部およびパーセントは重量に基づいており、全てのテスト方法は本開示の出願日現在のものである。
【００１０】
「組成物」という用語は、組成物を構成する材料の混合物、ならびに組成物の材料から形成された反応生成物および分解生成物を指す。
【００１１】
本明細書で使用される「ブレンド」または「ポリマーブレンド」という用語は、２つ以上のポリマーのブレンドである。このようなブレンドは、相溶性であっても、そうでなくてもよい（分子レベルで相分離していない）。このようなブレンドは、相分離していても、していなくてもよい。このようなブレンドは、透過電子分光法、光散乱、Ｘ線散乱、および当該技術分野において既知の他の方法から決定される、１つ以上のドメイン構成を含んでいても、いなくてもよい。
【００１２】
「備える」、「含む」、「有する」という用語、およびそれらの派生語は、それが具体的に開示されているかどうかにかかわらず、任意の追加の構成成分、ステップ、または手順の存在を除外することを意図しない。いかなる疑義も回避するために、「含む（ｃｏｍｐｒｉｓｉｎｇ）」という用語の使用を通して特許請求される全ての構成要素は、特段の記述がない限り、ポリマーであるか、ポリマーでないかにかかわらず、任意の追加の添加剤、補助剤、または化合物を含んでもよい。対照的に、「から本質的になる（ｃｏｎｓｉｓｔｉｎｇ  ｅｓｓｅｎｔｉａｌｌｙ  ｏｆ）」という用語は、操作性に必須ではないものを除き、いかなる後続の列挙の範囲から他の任意の構成要素、ステップ、または手順を考慮しない。「からなる（ｃｏｎｓｉｓｔｉｎｇ  ｏｆ）」という用語は、具体的に描写または列挙されていない任意の構成要素、ステップ、または手順を考慮しない。「または（ｏｒ）」という用語は、特段の記述がない限り、列挙されたメンバーを個別におよび任意の組み合わせを指す。単数形の使用には、複数形の使用が含まれ、またその逆も含まれる。
【００１３】
「エチレン系ポリマー」は、（重合性モノマーの総量に基づいて）５０モルパーセント超の重合エチレンモノマーを含み、かつ任意に、少なくとも１つのコモノマーを含み得るポリマーである。エチレン系ポリマーは、エチレンホモポリマー、およびエチレンコポリマー（エチレンおよび１つ以上のコモノマーから誘導される単位を意味する）を含む。「エチレン系ポリマー」および「ポリエチレン」という用語は、同義に使用され得る。エチレン系ポリマー（ポリエチレン）の非限定的な例としては、超低密度ポリエチレン（ＵＬＤＰＥ）、極低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、エチレンプラストマー／エラストマー、中密度ポリエチレン（ＭＤＰＥ）、および高密度ポリエチレン（ＨＤＰＥ）が挙げられる。概して、ポリエチレンは、チーグラーナッタ触媒などの不均一系触媒システム、４族遷移金属およびメタロセン、非メタロセン金属中心、ヘテロアリール、ヘテロ原子アリールオキシエーテル、ホスフィンイミン等の配位子構造を含む均一系触媒システムを用いて、気相流動床反応器、液相スラリープロセス反応器、または液相溶液プロセス反応器で製造することができる。不均一触媒および／または均一触媒の組み合わせもまた、単一反応器または二重反応器の構成のいずれかに使用することができる。
【００１４】
「エチレンプラストマー／エラストマー」は、エチレンに由来する単位、および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマーに由来する単位を含む均一短鎖分岐分布を含む実質的に直鎖状、または直鎖状のエチレン／α−オレフィンコポリマーである。エチレンプラストマー／エラストマーは、０．８７０ｇ／ｃｃ、または０．８８０ｇ／ｃｃ、または０．８９０ｇ／ｃｃ〜０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃの密度を有する。エチレンプラストマー／エラストマーの非限定的な例としては、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．から入手可能）が挙げられる。
【００１５】
「高密度ポリエチレン」（または「ＨＤＰＥ」）は、少なくとも１つのＣ４〜Ｃ１０α−オレフィンコモノマー、またはＣ４α−オレフィンコモノマー、および０．９４ｇ／ｃｃ超、または０．９４５ｇ／ｃｃ、または０．９５ｇ／ｃｃ、または０．９５５ｇ／ｃｃ〜０．９６ｇ／ｃｃ、または０．９７／ｃｃ、または０．９８ｇ／ｃｃの密度を有するエチレンホモポリマーまたはエチレン／α−オレフィンコポリマーである。ＨＤＰＥは、単峰性コポリマーまたは多峰性コポリマーであり得る。「単峰性エチレンコポリマー」は、分子量分布を示すゲル浸透クロマトグラフィー（ＧＰＣ）において１つの異なるピークを有するエチレン／Ｃ４〜Ｃ１０α−オレフィンコポリマーである。「多峰性エチレンコポリマー」は、分子量分布を示すＧＰＣ中に少なくとも２つの異なるピークを有するエチレン／Ｃ４〜Ｃ１０α−オレフィンコポリマーである。多峰性は、２つのピークを有するコポリマー（二峰性）ならびに３つ以上のピークを有するコポリマーを含む。ＨＤＰＥの非限定的な例には、ＤＯＷ（商標）高密度ポリエチレン（ＨＤＰＥ）樹脂（Ｄｏｗ  Ｃｈｅｍｉｃａｌ  Ｃｏｍｐａｎｙから市販されている）、ＥＬＩＴＥ（商標）強化ポリエチレン樹脂（Ｄｏｗ  Ｃｈｅｍｉｃａｌ  Ｃｏｍｐａｎｙから市販されている）、ＣＯＮＴＩＮＵＵＭ（商標）二峰性ポリエチレン樹脂（Ｄｏｗ  Ｃｈｅｍｉｃａｌ  Ｃｏｍｐａｎｙから市販されている）、ＬＵＰＯＬＥＮ（商標）（Ｌｙｏｎｄｅｌｌ  Ｂａｓｅｌｌから市販されている）、ならびにＢｏｒｅａｌｉｓ、Ｉｎｅｏｓ、およびＥｘｘｏｎＭｏｂｉｌからのＨＤＰＥ製品が挙げられる。
【００１６】
中密度ポリエチレン（または「ＭＤＰＥ」）は、０．９２６ｇ／ｃｃ〜０．９４０ｇ／ｃｃの密度を有する、エチレンホモポリマー、または少なくとも１つのＣ３〜Ｃ１０α−オレフィン、もしくはＣ３〜Ｃ４α−オレフィンを含むエチレン／α−オレフィンコポリマーである。好適なＭＤＰＥの非限定的な例には、Ｄｏｗ  Ｃｈｅｍｉｃａｌ  Ｃｏｍｐａｎｙから市販されているＡＸＥＬＥＲＯＮ（商標）ＦＯ  ６５４８  ＢＫ  ＣＰＤ、ＡＸＥＬＥＲＯＮ（商標）ＦＯ  ６５４９  ＮＴ  ＣＰＤ、ＡＸＥＬＥＲＯＮ（商標）ＦＯ  ８８６４  ＮＴ  ＣＰＤ、およびＡＸＥＬＥＲＯＮ（商標）ＦＯ  ８８６４  ＢＫ  ＣＰＤが挙げられる。
【００１７】
「多成分エチレン系コポリマー」（または「ＥＰＥ」）は、エチレンに由来する単位と、特許参考文献ＵＳＰ６，１１１，０２３、ＵＳＰ５，６７７，３８３、およびＵＳＰ６，９８４，６９５に記載されているような少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマーに由来する単位とを含む。ＥＰＥ樹脂は、０．９０５ｇ／ｃｃ、または０．９０８ｇ／ｃｃ、または０．９１２ｇ／ｃｃ、または０．９２０ｇ／ｃｃ〜０．９２６ｇ／ｃｃ、または０．９２９ｇ／ｃｃ、または０．９４０ｇ／ｃｃ、または０．９６２ｇ／ｃｃの密度を有する。ＥＰＥ樹脂の非限定的な例には、ＥＬＩＴＥ（商標）強化ポリエチレン（Ｄｏｗ  Ｃｈｅｍｉｃａｌ  Ｃｏｍｐａｎｙから市販されている）、ＥＬＩＴＥＡＴ（商標）先端技術樹脂（Ｄｏｗ  Ｃｈｅｍｉｃａｌ  Ｃｏｍｐａｎｙから市販されている）、ＳＵＲＰＡＳＳ（商標）ポリエチレン（ＰＥ）樹脂（Ｎｏｖａ  Ｃｈｅｍｉｃａｌｓから市販されている）、およびＳＭＡＲＴ（商標）（ＳＫ  Ｃｈｅｍｉｃａｌｓ  Ｃｏ．から市販されている）が挙げられる。
【００１８】
「オレフィン系ポリマー」または「ポリオレフィン」は、（重合性モノマーの総量に基づいて）５０モルパーセント超の重合オレフィンモノマーを含み、かつ任意に、少なくとも１つのコモノマーを含み得るポリマーである。オレフィン系ポリマーの非限定的な例は、エチレン系ポリマーおよびプロピレン系ポリマーを含む。
【００１９】
「ポリマー」は、同一の種類であるか異なる種類であるかにかかわらず、重合形態でポリマーを構成する複数のおよび／または反復する「単位」もしくは「ｍｅｒ単位」を提供するモノマーを重合することによって調製される化合物である。したがって、ポリマーという一般的な用語は、通常、１種類のみのモノマーから調製されるポリマーを指すために用いられる、ホモポリマーという用語、および、通常、少なくとも２種類のモノマーから調製されるポリマーを指すために用いられる、コポリマーという用語を包含する。また、例えば、ランダム、ブロック等の全ての形態のコポリマーも包含する。「エチレン／α−オレフィンポリマー」および「プロピレン／α−オレフィンポリマー」という用語は、それぞれ重合エチレンまたはプロピレンと、１つ以上の追加の重合性α−オレフィンモノマーとから調製される、上に説明するコポリマーを示す。ポリマーはしばしば、１つ以上の特定のモノマー「から作製される」、特定のモノマーもしくはモノマーの種類「に基づく」、または特定のモノマー含有量「を含有する」等として言及されるが、この文脈において、「モノマー」という用語は、非重合種ではなく、特定のモノマーの重合レムナントを指していることが理解されることに留意されたい。一般に、本明細書におけるポリマーは、対応するモノマーの重合形態である「単位」に基づくものと称される。
【００２０】
「プロピレン系ポリマー」は、（重合性モノマーの総量に基づいて）５０モルパーセント超の重合プロピレンモノマーを含み、かつ任意に、少なくとも１つのコモノマーを含み得るポリマーである。
【００２１】
「超低密度ポリエチレン」（または「ＵＬＤＰＥ」）および「極低密度ポリエチレン」（または「ＶＬＤＰＥ」）は各々、エチレンに由来する単位、および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマーに由来する単位を含む不均一短鎖分岐分布を含む、直鎖状のエチレン／α−オレフィンコポリマーである。ＵＬＤＰＥおよびＶＬＤＰＥは各々、０．８８５ｇ／ｃｃ、または０．９０ｇ／ｃｃ〜０．９１５ｇ／ｃｃの密度を有する。ＵＬＤＰＥおよびＶＬＤＰＥの非限定的な例としては、ＡＴＴＡＮＥ（商標）超低密度ポリエチレン樹脂（Ｄｏｗ  Ｃｈｅｍｉｃａｌ  Ｃｏｍｐａｎｙから市販されている）およびＦＬＥＸＯＭＥＲ（商標）極低密度ポリエチレン樹脂（Ｄｏｗ  Ｃｈｅｍｉｃａｌ  Ｃｏｍｐａｎｙから市販されている）が挙げられる。
試験方法
【００２２】
密度は、ＡＳＴＭ  Ｄ１７４６に従って測定される。
【００２３】
摩擦係数（ＣＯＦ）は、ＡＳＴＭ  Ｄ１８９４に従って測定される。ＣＯＦ測定に使用される基材はステンレス鋼である。フィルムはロールとして製造され、ＣＯＦ試験用に３．５インチ×３．５インチ（８．８９ｃｍ×８．８９ｃｍ）の試験片に切り取られる。「初期ＣＯＦ」は、フィルムロールを周囲条件（＜２５℃、１０１．３２５ｋＰａ、＜６０％相対湿度）で１週間保管し、試験片をロールから切り取った後に測定される。フィルム試験片の別のセットをロールから切り取り、６０℃（１０１．３２５ｋＰａ、＜６０％相対湿度）で１週間エージングし、周囲条件で１日間冷却し、「６０℃エージングＣＯＦ」を測定する。初期ＣＯＦおよび６０℃エージングＣＯＦの場合、フィルムから金属への動的ＣＯＦは、ＴＭＩ  ＣＯＦ  Ｔｅｓｔｅｒ、モデル３２−０６−００−０００２で、標準試験条件（２３℃（±２℃）および５０％（±１０％）相対湿度）で測定される。Ｂタイプのスレッドを使用し、スレッドは２．５インチ×２．５インチ（６．３５ｃｍ×６．３５ｃｍ）であり、重さ２００グラムである。試料片を、対象の側が外側を向くようにスレッドの底に置き、機械方向（ＭＤ）が移動方向に対して平行になるようする。試料片を、両面テープを使用してスレッドの前後の端のスレッドに取り付け、試料片にしわがないことを確実にする。次いで、スレッドを、試験フレーム上に試験片を下向きにして置き、ロードセル（摩擦力を測定する）を含む移動アームに取り付ける。スレッドを、３インチ（７．６２ｃｍ）の距離で、６インチ／分（１５．２４ｃｍ／分）の速度で基板上を移動させる。３インチ（７．６２ｃｍ）にわたる移動の平均荷重が運動力（Ｆｋ）である。動摩擦係数（μＫ）（ＣＯＦ）は、運動力（Ｆｋ）の垂直抗力（Ｗ）に対する比であり、垂直抗力（Ｗ）はスレッド（２００ｇ）の重さである。５つの複製試料を試験し、平均値を報告する。
【００２４】
密度は、ＡＳＴＭ  Ｄ７９２、方法Ｂに従って測定される。結果は、ｇ／ｃｃで記録される。
【００２５】
ヘイズは、ＡＳＴＭ  Ｄ１００３に従って測定される。
【００２６】
「ヒートシール開始温度」（ＨＳＩＴ）は、かなりの強度のヒートシールを形成するために必要な最低シール温度であり、この場合、平均最大シール力が１３．３４ニュートン（Ｎ）に達する温度である。ＨＩＳＴは、ＡＳＴＭ  Ｆ８８に従って測定される。試験片は、以下の条件下の温度範囲にわたってＫｏｐｐ（商標）ヒートシーラーで機械方向にわたってヒートシールされる：シール圧力＝０．２７５Ｎ／ｍｍ２；シール滞留時間＝０．５秒；シールの深さ＝５ｍｍ。シールされた試験片は、２３℃（±２℃）および５０％（±１０％）の相対湿度で最低３時間調整され、幅２．５４ｃｍ（１インチ）の片に切り取られる。切り取られた試験片は、ＨＳＩＴ試験の前に２３℃（±２℃）および５０％（±１０％）の相対湿度でシールおよび切り取った後、最低２４時間調整される。シールされた試料は、１０インチ／分（４．２ｍｍ／秒または２５０ｍｍ／分）で、２３℃（±２℃）および５０％（±１０％）の相対湿度でＩＮＳＴＲＯＮ（登録商標）Ｔｅｎｓｉｏｍｅｒ内で試験される。
【００２７】
ｇ／１０分単位のメルトインデックス（ＭＩ）（Ｉ２）は、ＡＳＴＭ  Ｄ−１２３８−０４（１９０℃／２．１６ｋｇ）に従って測定される。
【００２８】
本明細書で使用される場合、「融点」または「Ｔｍ」（プロットされたＤＳＣ曲線の形状に関して融解ピークとも称される）は、典型的には、ＵＳＰ５，７８３，６３８に記載されているように、ポリオレフィンの融点またはピークを測定するためのＤＳＣ（示差走査熱量測定）技術によって測定される。２つ以上のポリオレフィンを含む多くのブレンドが、１つを超える融点またはピークを有し、多くの個々のポリオレフィンが１つのみの融点またはピークを含むことに留意されたい。
【００２９】
表面粗さ（ＳＲ）は、原子間力顕微鏡（ＡＦＭ）によって測定される。試料は、両面カーボンテープを使用してステージに取り付けられ、次いで、Ｄｕｓｔｅｒでブロークリーニングされる。ＡＦＭ画像は、Ｍｉｋｒｏｍａｓｃｈ（商標）プローブを備えたＶｅｅｃｏ（商標）（現在はＢｒｕｋｅｒ（商標））Ｉｃｏｎ  ＡＦＭシステムを使用することによって、周囲温度でキャプチャされる。プローブは、４０Ｎ／ｍのバネ定数、および約１７０ｋＨｚの共振周波数を有する。０．５Ｈｚのイメージング周波数が、約０．８のセットポイント比で使用される。各試料について、少なくとも５枚の４０×４０μｍ２の画像は、表面粗さ分析のために収集される。画像は、ＳＰＩＰソフトウェアバージョン６．６で処理され、１０μｍのＬフィルターが適用される。表面粗さは、データの平均値からの表面上の全ての点の幾何学的偏差として定量化される。表面粗さはナノメートル（ｎｍ）で測定される。「初期ＳＲ」は、周囲条件（＜２５℃、１０１．３２５ｋＰａ、＜６０％相対湿度）で少なくとも１週間保管した後、フィルムロールから採取した試料片で測定される。次いで、フィルムロールからの別の試料片を６０℃（１０１．３２５ｋＰａ、＜６０％相対湿度）で１週間エージングし、周囲条件（＜２５℃、１０１．３２５ｋＰａ、＜６０％相対湿度）で少なくとも１日間冷却し、「６０℃エージングＳＲ」を測定する。
【００３０】
詳細な説明
本開示は、組成物を提供する。一実施形態では、組成物は、ポリマーブレンドの総重量に基づいて、（Ａ）０．８９５ｇ／ｃｃ〜０．９０５ｇ／ｃｃの密度、および０．１ｇ／１０分〜５０ｇ／１０分のメルトインデックスを有する５０重量％〜９０重量％の第１のエチレン系ポリマーと、（Ｂ）０．９３５ｇ／ｃｃ〜０．９６７ｇ／ｃｃの密度、および０．１ｇ／１０分〜１８０ｇ／１０分のメルトインデックスを有する８重量％〜４８重量％の第２のエチレン系ポリマーと、（Ｃ）０．０１重量％〜２．０重量％のスリップ剤とを含むポリマーブレンドを含む。ポリマーブレンドは、（ｉ）０．９００ｇ／ｃｃ〜０．９２５ｇ／ｃｃの全体密度、および（ｉｉ）６０℃で１週間エージングした後に０．００１〜０．４００の摩擦係数（ＣＯＦ）を有する。
【００３１】
Ａ．第１のエチレン系ポリマー
ポリマーブレンドは、第１のエチレン系ポリマーを含む。第１のエチレン系ポリマーは、０．８９５ｇ／ｃｃ〜０．９０５ｇ／ｃｃの密度、および０．１ｇ／１０分〜５０ｇ／１０分のメルトインデックスを有する。
【００３２】
好適な第１のエチレン系ポリマー（ポリエチレン）の非限定的な例には、エチレン系プラストマー／エラストマー、多成分エチレン系コポリマー（ＥＰＥ）、超低密度ポリエチレン（ＵＬＤＰＥ）、極低密度ポリエチレン（ＶＬＤＰＥ）、およびそれらの組み合わせが挙げられる。一実施形態では、第１のエチレン系ポリマーは、エチレン系プラストマー／エラストマーである。別の実施形態では、第１のエチレン系ポリマーは、エチレン／Ｃ３〜Ｃ１０α−オレフィンコポリマー、またはエチレン／Ｃ４〜Ｃ８α−オレフィンコポリマー、またはエチレン／Ｃ６〜Ｃ８α−オレフィンコポリマー、またはエチレン／オクテンコポリマーであるエチレン系プラストマー／エラストマーである。
【００３３】
一実施形態では、第１のエチレン系ポリマーは、第１のエチレン系ポリマーの総重量に基づいて、５０重量％超、または５５重量％、または６０重量％、または６５重量％〜７０重量％、または７５重量％、または８０重量％、または８５重量％、または９０重量％、または９５重量％、または９７重量％、または９９重量％、または１００重量％のエチレンに由来する単位、および逆数的な量、あるいは０重量％、または１重量％、または３重量％、または５重量％、または１０重量％、または１５重量％、または２０重量％、または２５重量％、または３０重量％〜３５重量％、または４０重量％、または４５重量％、または５０重量％未満のコモノマーに由来する単位を含む。
【００３４】
一実施形態では、第１のエチレン系ポリマーは、０．８９５ｇ／ｃｃ、または０．８９４ｇ／ｃｃ、または０．８９７ｇ／ｃｃ〜０．９０２ｇ／ｃｃ、または０．９０３ｇ／ｃｃ、または０．９０４ｇ／ｃｃ、または０．９０５ｇ／ｃｃの密度を有する。
【００３５】
一実施形態では、第１のエチレン系ポリマーは、０．１ｇ／１０分、または０．５ｇ／１０分、または１．０ｇ／１０分〜２．０ｇ／１０分、または３．０ｇ／１０分、または５．０ｇ／１０分、または１０．０ｇ／１０分、または１５ｇ／１０分、または２０ｇ／１０分、または２５ｇ／１０分、または３０ｇ／１０分、または３５ｇ／１０分、または４０ｇ／１０分、または４５ｇ／１０分、または５０ｇ／１０分のメルトインデックスを有する。
【００３６】
一実施形態では、第１のエチレン系ポリマーは、６０℃超、または６５℃、または７０℃、または７５℃、または８０℃、または８５℃、または９０℃、または９５℃〜１００℃、または１０５℃、または１１０℃、または１２０℃の溶融温度（Ｔｍ）を有する。
【００３７】
一実施形態では、第１のエチレン系ポリマーは以下を有する：
（ｉ）０．８９５ｇ／ｃｃ、もしくは０．８９４ｇ／ｃｃ、もしくは０．８９７ｇ／ｃｃ〜０．９０２ｇ／ｃｃ、もしくは０．９０３ｇ／ｃｃ、もしくは０．９０４ｇ／ｃｃ、もしくは０．９０５ｇ／ｃｃの密度、および／または
（ｉｉ）０．１ｇ／１０分、もしくは０．５ｇ／１０分、もしくは１．０ｇ／１０分〜２．０ｇ／１０分、もしくは３．０ｇ／１０分、もしくは５．０ｇ／１０分、もしくは１０．０ｇ／１０分のメルトインデックス。
【００３８】
一実施形態では、第１のエチレン系ポリマーは、エチレン／Ｃ３〜Ｃ１０α−オレフィンコポリマー、またはエチレン／Ｃ４〜Ｃ８α−オレフィンコポリマー、またはエチレン／Ｃ６〜Ｃ８α−オレフィンコポリマー、またはエチレン／オクテンコポリマーであるエチレン系プラストマー／エラストマーであり、第１のエチレン系ポリマーは以下を有する：
（ｉ）０．８９５ｇ／ｃｃ、もしくは０．８９４ｇ／ｃｃ、もしくは０．８９７ｇ／ｃｃ〜０．９０２ｇ／ｃｃ、もしくは０．９０３ｇ／ｃｃ、もしくは０．９０４ｇ／ｃｃ、もしくは０．９０５ｇ／ｃｃの密度、および／または
（ｉｉ）０．１ｇ／１０分、もしくは０．５ｇ／１０分、もしくは１．０ｇ／１０分〜２．０ｇ／１０分、もしくは３．０ｇ／１０分、もしくは５．０ｇ／１０分、もしくは１０．０ｇ／１０分のメルトインデックス。
さらなる実施形態では、エチレン系プラストマー／エラストマーは、以下の特性のうちの１つまたは両方を有する：
（ｉｖ）８０℃、もしくは８５℃、もしくは９０℃、もしくは９５℃〜１００℃、もしくは１０５℃、もしくは１１０℃、もしくは１２０℃の融解温度（Ｔｍ）、および／または
（ｖ）第１のエチレン系ポリマーの総重量に基づいて、５０重量％超、または５５重量％、または６０重量％、または６５重量％〜７０重量％、または７５重量％、または８０重量％、または８５重量％、または９０重量％、または９５重量％、または９７重量％、または９９重量％、または１００重量％のエチレンに由来する単位、および逆数的な量、あるいは０重量％、または１重量％、または３重量％、または５重量％、または１０重量％、または１５重量％、または２０重量％、または２５重量％、または３０重量％〜３５重量％、または４０重量％、または４５重量％、または５０重量％未満のコモノマーに由来する単位。
【００３９】
一実施形態では、第１のエチレン系ポリマーは、０．９０２ｇ／ｃｃの密度、１．０ｇ／１０分のメルトインデックス、および９９℃の融解温度（Ｔｍ）を有するエチレン／オクテンコポリマーである。さらなる実施形態では、エチレン系ポリマーは、Ｄｏｗ  Ｃｈｅｍｉｃａｌ  Ｃｏｍｐａｎｙから入手可能なＡＦＦＩＮＩＴＹ（商標）ＰＬ  １８８０Ｇである。
【００４０】
一実施形態では、第１のエチレン系ポリマーは、０．８９７ｇ／ｃｃの密度、１．６ｇ／１０分のメルトインデックス、および９６．１℃の融解温度（Ｔｍ）を有するエチレン／オクテンコポリマーである。さらなる実施形態では、エチレン系ポリマーは、Ｄｏｗ  Ｃｈｅｍｉｃａｌ  Ｃｏｍｐａｎｙから入手可能なＡＦＦＩＮＩＴＹ（商標）ＰＦ  １１４０Ｇである。
【００４１】
一実施形態では、ポリマーブレンドは、ポリマーブレンドの総重量に基づいて、５０重量％、または５５重量％、または６０重量％、または６５重量％、または７０重量％、または７５重量％〜８０重量％、または８５重量％、または９０重量％の第１のエチレン系ポリマーを含む。
【００４２】
一実施形態では、組成物は、組成物の総重量に基づいて、５０重量％、または５５重量％、または６０重量％、または６５重量％、または７０重量％、または７５重量％〜８０重量％、または８５重量％、または９０重量％の第１のエチレン系ポリマーを含む。
【００４３】
第１のエチレン系ポリマーは、本明細書に開示される２つ以上の実施形態を含んでもよい。
【００４４】
Ｂ．第２のエチレン系ポリマー
ポリマーブレンドは、第２のエチレン系ポリマーを含む。第２のエチレン系ポリマーは、０．９３５ｇ／ｃｃ〜０．９６７ｇ／ｃｃの密度、および０．１ｇ／１０分〜１８０ｇ／１０分のメルトインデックスを有する。
【００４５】
第２のエチレン系ポリマーおよび第１のエチレン系ポリマーは異なる密度を有するため、第２のエチレン系ポリマーは、第１のエチレン系ポリマーとは異なる。具体的には、第１のエチレン系ポリマーの密度（０．８９５〜０．９０５ｇ／ｃｃ）は、第２のエチレン系ポリマーの密度（０．９３５〜０．９６７ｇ／ｃｃ）よりも低い。
【００４６】
好適な第２のエチレン系ポリマー（ポリエチレン）の非限定的な例には、高密度ポリエチレン（ＨＤＰＥ）、中密度ポリエチレン（ＭＤＰＥ）、多成分エチレン系コポリマー（ＥＰＥ）、およびそれらの組み合わせが挙げられる。別の実施形態では、第２のエチレン系ポリマーは、エチレン／Ｃ３〜Ｃ１０α−オレフィンコポリマー、またはエチレン／Ｃ４〜Ｃ８α−オレフィンコポリマー、またはエチレン／Ｃ６〜Ｃ８α−オレフィンコポリマー、またはエチレン／オクテンコポリマーである。
【００４７】
一実施形態では、第２のエチレン系ポリマーは、第２のエチレン系ポリマーの総重量に基づいて、５０重量％超、または５５重量％、または６０重量％、または６５重量％〜７０重量％、または７５重量％、または８０重量％、または８５重量％、または９０重量％、または９５重量％、または９７重量％、または９９重量％、または１００重量％のエチレンに由来する単位、および逆数的な量、あるいは０重量％、または１重量％、または３重量％、または５重量％、または１０重量％、または１５重量％、または２０重量％、または２５重量％、または３０重量％〜３５重量％、または４０重量％、または４５重量％、または５０重量％未満のコモノマーに由来する単位を含む。
【００４８】
一実施形態では、第２のエチレン系ポリマーは、０．９３５ｇ／ｃｃ、または０．９４０ｇ／ｃｃ、０．９４１ｇ／ｃｃ、または０．９４２ｇ／ｃｃ〜０．９５０ｇ／ｃｃ、または０．９５５ｇ／ｃｃ、または０．９５７ｇ／ｃｃ、または０．９５８ｇ／ｃｃ、または０．９５９ｇ／ｃｃ、または０．９６０ｇ／ｃｃ、または０．９６５ｇ／ｃｃ、または０．９６７ｇ／ｃｃの密度を有する。
【００４９】
一実施形態では、第２のエチレン系ポリマーは、０．１ｇ／１０分、または０．５ｇ／１０分、または１．０ｇ／１０分〜２．０ｇ／１０分、または５．０ｇ／１０分、または１０．０ｇ／１０分、または１５ｇ／１０分、または２０ｇ／１０分、または２５ｇ／１０分、または３０ｇ／１０分、または３５ｇ／１０分、または４０ｇ／１０分、または４５ｇ／１０分、または５０ｇ／１０分、または６０ｇ／１０分、または７０ｇ／１０分、または８０ｇ／１０分、または９０ｇ／１０分、または１００ｇ／１０分、または１１０ｇ／１０分、または１２０ｇ／１０分、または１３０ｇ／１０分、または１４０ｇ／１０分、または１５０ｇ／１０分、または１６０ｇ／１０分、または１７０ｇ／１０分、または１８０ｇ／１０分のメルトインデックスを有する。
【００５０】
一実施形態では、第２のエチレン系ポリマーは、１００℃、または１０５℃、または１１０℃、または１１５℃、または１１７℃、または１２０℃〜１２５℃、または１３０℃、または１３４℃、または１３５℃、または１４０℃、または１５０℃、または１６０℃、または１６５℃の溶融温度（Ｔｍ）を有する。
【００５１】
一実施形態では、第２のエチレン系ポリマーは、以下を有する：
（ｉ）０．９３５ｇ／ｃｃ、または０．９４０ｇ／ｃｃ、０．９４１ｇ／ｃｃ、または０．９４２ｇ／ｃｃ〜０．９５０ｇ／ｃｃ、または０．９５５ｇ／ｃｃ、または０．９５７ｇ／ｃｃ、または０．９５８ｇ／ｃｃ、または０．９５９ｇ／ｃｃ、または０．９６０ｇ／ｃｃ、または０．９６５ｇ／ｃｃ、または０．９６７ｇ／ｃｃの密度、および
（ｉｉ）０．１ｇ／１０分、または０．５ｇ／１０分、または１．０ｇ／１０分〜２．０ｇ／１０分、または５．０ｇ／１０分、または１０．０ｇ／１０分、または１５ｇ／１０分、または２０ｇ／１０分、または２５ｇ／１０分、または３０ｇ／１０分、または３５ｇ／１０分、または４０ｇ／１０分、または４５ｇ／１０分、または５０ｇ／１０分、または６０ｇ／１０分、または７０ｇ／１０分、または８０ｇ／１０分、または９０ｇ／１０分、または１００ｇ／１０分、または１１０ｇ／１０分、または１２０ｇ／１０分、または１３０ｇ／１０分、または１４０ｇ／１０分、または１５０ｇ／１０分、または１６０ｇ／１０分のメルトインデックス。
【００５２】
一実施形態では、第２のエチレン系ポリマーは、エチレン／Ｃ３〜Ｃ１０α−オレフィンポリマー、またはエチレン／Ｃ４〜Ｃ８α−オレフィンコポリマー、またはエチレン／Ｃ６〜Ｃ８α−オレフィンコポリマー、またはエチレン／オクテンコポリマーであり、第２のエチレン系ポリマーは、以下を有する：
（ｉ）０．０．９３５ｇ／ｃｃ、または０．９４０ｇ／ｃｃ、０．９４１ｇ／ｃｃ、または０．９４２ｇ／ｃｃ〜０．９５０ｇ／ｃｃ、または０．９５５ｇ／ｃｃ、または０．９５７ｇ／ｃｃ、または０．９５８ｇ／ｃｃ、または０．９５９ｇ／ｃｃ、または０．９６０ｇ／ｃｃ、または０．９６５ｇ／ｃｃ、または０．９６７ｇ／ｃｃの密度、および
（ｉｉ）０．１ｇ／１０分、または０．５ｇ／１０分、または１．０ｇ／１０分〜２．０ｇ／１０分、または５．０ｇ／１０分、または１０．０ｇ／１０分、または１５ｇ／１０分、または２０ｇ／１０分、または２５ｇ／１０分、または３０ｇ／１０分、または３５ｇ／１０分、または４０ｇ／１０分、または４５ｇ／１０分、または５０ｇ／１０分、または６０ｇ／１０分、または７０ｇ／１０分、または８０ｇ／１０分、または９０ｇ／１０分、または１００ｇ／１０分、または１１０ｇ／１０分、または１２０ｇ／１０分、または１３０ｇ／１０分、または１４０ｇ／１０分、または１５０ｇ／１０分、または１６０ｇ／１０分のメルトインデックス。
さらなる実施形態では、第２のエチレン系ポリマーは、以下の特性のうちの１つまたは両方を有する：
（ｉｖ）１１０℃、または１１５℃、または１１７℃、または１２０℃〜１２５℃、または１３０℃、または１３４℃、または１３５℃、または１４０℃、または１５０℃、または１６０℃、または１６５℃の溶融温度（Ｔｍ）、ならびに／あるいは
（ｉｖ）第２のエチレン系ポリマーの総重量に基づいて、５０重量％超、または５５重量％、または６０重量％、または６５重量％〜７０重量％、または７５重量％、または８０重量％、または８５重量％、または９０重量％、または９５重量％、または９７重量％、または９９重量％、または１００重量％のエチレンに由来する単位および逆数的な量、あるいは０重量％、または１重量％、または３重量％、または５重量％、または１０重量％、または１５重量％、または２０重量％、または２５重量％、または３０重量％〜３５重量％、または４０重量％、または４５重量％、または５０重量％未満のコモノマーに由来する単位。
【００５３】
一実施形態では、ポリマーブレンドは、ポリマーブレンドの総重量に基づいて、８重量％、または１０重量％、または１５重量％〜２０重量％、または２５重量％、または３０重量％、または３５重量％、または４０重量％、または４５重量％、または４８重量％の第２のエチレン系ポリマーを含む。
【００５４】
一実施形態では、組成物は、組成物の総重量に基づいて、８重量％、または１０重量％、または１５重量％〜２０重量％、または２５重量％、または３０重量％、または３５重量％、または４０重量％、または４５重量％、または４８重量％の第２のエチレン系ポリマーを含む。
【００５５】
エチレン系ポリマーは、本明細書に開示される２つ以上の実施形態を含んでもよい。
【００５６】
Ｃ．スリップ剤
ポリマーブレンドは、スリップ剤を含む。「スリップ剤」は、ブレンド、組成物、または層の摩擦係数（ＣＯＦ）を低減させる添加剤である。
【００５７】
好適なスリップ剤の非限定的な例としては、脂肪酸アミド、シリコーン、可塑剤、有機アミン、二塩基酸エステル、ステアリン酸塩、硫酸塩、脂肪酸、鉱油、植物油、フッ素化有機樹脂、グラファイト、二硫化タングステン、二硫化モリブデン、およびそれらの組み合わせが挙げられる。
【００５８】
一実施形態では、スリップ剤は、脂肪酸アミドである。「脂肪酸アミド」は、構造（Ｉ）を有する分子であり、
【化１】
2020523431.tif 000002
式中、Ｒは、Ｃ３〜Ｃ２７のアルキル部分である。一実施形態では、Ｒは、Ｃ１１〜Ｃ２５またはＣ１５〜Ｃ２３のアルキル部分である。別の実施形態では、Ｒは、Ｃ２１のアルキル部分である。Ｒは、飽和、一価不飽和、または多価不飽和であり得る。一実施形態では、Ｒは、一価不飽和である。好適な脂肪酸アミドの非限定的な例としては、エルカミド、オレアミド、パルミタミド、ステアラミド、およびベヘナミドが挙げられる。加えて、脂肪酸アミドは、２つ以上の脂肪酸アミドの混合物であり得る。一実施形態では、脂肪酸アミドは、エルカミドである。
【００５９】
一実施形態では、スリップ剤は、シリコーンである。「シリコーン」は、一般に、シロキサン系モノマー残基反復単位を含むポリマーである。「シロキサン」は、構造（ＩＩ）を有するモノマー残基反復単位であり、
【化２】
2020523431.tif 000003
式中、Ｒ１およびＲ２は各々独立して、水素またはヒドロカルビル基である。「ヒドロカルビル基」は、炭化水素から水素原子を除去することによって形成される一価の基（例えば、エチル等のアルキル基、またはフェニル等のアリール基）である。シロキサンモノマーは、同一または異なるアルキル、アリール、アルカリール、またはアラルキル部分を有する、任意のジアルキル、ジアリール、ジアルカリール、またはジアラルキルシロキサンであり得る。一実施形態では、Ｒ１およびＲ２の各々は、独立して、Ｃ１〜Ｃ２０、Ｃ１〜Ｃ１２、またはＣ１〜Ｃ６のアルキル、アリール、アルカリール、またはアラルキル部分である。Ｒ１およびＲ２は、同一または異なる数の炭素原子を有し得る。一実施形態では、Ｒ１およびＲ２の各々に対するヒドロカルビル基は、飽和かつ任意選択で直鎖状のアルキル基である。アルキル基は、Ｒ１およびＲ２の各々について同じであっても異なっていてもよい。Ｒ１およびＲ２での使用に好適なアルキル基の非限定的な例としては、メチル、エチル、１−プロピル、２−プロピル、１−ブチル、イソブチル、ｔ−ブチル、またはそれらの２つ以上の組み合わせが挙げられる。好適なシリコーンの非限定的な例としては、ポリジメチルシロキサン（ＰＤＭＳ）、ポリ（エチル−メチルシロキサン）、およびそれらの組み合わせが挙げられる。
【００６０】
一実施形態では、スリップ剤はシリコーンを除外する。さらなる実施形態では、スリップ剤はＰＤＭＳを除外する。
【００６１】
一実施形態では、スリップ剤は、ステアリン酸塩である。好適なステアリン酸塩の非限定的な例としては、ステアリン酸亜鉛、ステアリン酸鉛、ステアリン酸カルシウム、およびそれらの組み合わせが挙げられる。
【００６２】
一実施形態では、スリップ剤は、硫酸塩である。好適な硫酸塩の非限定的な例は、硫酸亜鉛である。
【００６３】
一実施形態では、スリップ剤は、脂肪酸である。好適な脂肪酸の非限定的な例としては、パルミチン酸、ステアリン酸、およびそれらの組み合わせが挙げられる。
【００６４】
一実施形態では、スリップ剤は、フッ素化有機樹脂である。「フッ素化有機樹脂」は、テトラフルオロエチレン、フッ化ビニリデン、およびクロロトリフルオロエチレンから選択される１つ以上のフッ素化モノマーのポリマーである。
【００６５】
一実施形態では、ポリマーブレンドは、１００ｐｐｍ、または１５０ｐｐｍ、または２００ｐｐｍ、または２５０ｐｐｍ、または５００ｐｐｍ〜１０００ｐｐｍ、または１５００ｐｐｍ、または２０００ｐｐｍ、または２５００ｐｐｍのスリップ剤を含む。
【００６６】
一実施形態では、組成物は、１００ｐｐｍ、または１５０ｐｐｍ、または２００ｐｐｍ、または２５０、または５００ｐｐｍ〜１０００ｐｐｍ、または１５００ｐｐｍ、または２０００ｐｐｍ、または２５００ｐｐｍのスリップ剤を含む。
【００６７】
一実施形態では、ポリマーブレンドは、ポリマーブレンドの総重量に基づいて、０．０１重量％、または０．０２重量％、または０．０５重量％〜０．１重量％、または０．１５重量％、または０．２０重量％、または０．２５重量％、または０．５０重量％、または１．０重量％、または１．５重量％、または２．０重量％のスリップ剤を含む。
【００６８】
一実施形態では、組成物は、組成物の総重量に基づいて、０．０１重量％、または０．０２重量％、または０．０５重量％〜０．１重量％、または０．１５重量％、または０．２０重量％、または０．２５重量％、または０．５０重量％、または１．０重量％、または１．５重量％、または２．０重量％のスリップ剤を含む。
【００６９】
スリップ剤は、本明細書に開示される２つ以上の実施形態を含んでもよい。
【００７０】
Ｄ．任意の添加剤
一実施形態では、ポリマーブレンドは、任意の添加剤を含む。好適な添加剤の非限定的な例には、酸化防止剤、ブロッキング防止剤、安定剤、着色剤、紫外線（ＵＶ）吸収剤または安定剤、難燃剤、相溶化剤、可塑剤、充填剤、加工助剤、およびそれらの組み合わせが挙げられる。
【００７１】
一実施形態では、ポリマーブレンドは、酸化防止剤を含む。好適な酸化防止剤の非限定的な例としては、フェノール系酸化防止剤、チオ系酸化防止剤、リン酸系酸化防止剤、およびヒドラジン系金属不活性化剤が挙げられる。さらなる実施形態では、ポリマーブレンドは、ポリマーブレンドの総重量に基づいて、０．１重量％、または０．２重量％〜０．３重量％の量で存在する、ＩＲＧＡＮＯＸ  １０３５などの酸化防止剤を含む。さらなる実施形態では、組成物は、組成物の総重量に基づいて、０．１重量％、または０．２重量％〜０．３重量％の量で酸化防止剤を含む。
【００７２】
一実施形態では、ポリマーブレンドは、安定剤を含む。好適な安定剤の非限定的な例には、ポリエチレングリコール、エチレングリコール−プロピレングリコールブロックコポリマー、１つ以上のヒドロキシル基を含む分子（ポリマーを含む）、１つ以上のカルボン酸基を含む分子（ポリマーを含む）、１つ以上のエステル基を含む分子（ポリマーを含む）、およびそれらの組み合わせが挙げられる。さらなる実施形態では、ポリマーブレンドは、ポリマーブレンドの総重量に基づいて、０．１重量％、または０．２重量％〜０．３重量％、または１重量％、または３．０重量％、または５重量％の量で存在する、ポリエチレングリコールなどの安定剤を含む。さらなる実施形態では、組成物は、組成物の総重量に基づいて、０．１重量％、または０．２重量％〜０．３重量％、または１重量％、または３．０重量％、または５重量％の量で安定剤を含む。
【００７３】
添加剤は、本明細書に開示される２つ以上の実施形態を含んでもよい。
【００７４】
Ｅ．組成物
組成物は、ポリマーブレンドの総重量に基づいて、（Ａ）０．８９５ｇ／ｃｃ〜０．９０５ｇ／ｃｃの密度、および０．１ｇ／１０分〜５０ｇ／１０分のメルトインデックスを有する５０重量％〜９０重量％の第１のエチレン系ポリマーと、（Ｂ）０．９３５ｇ／ｃｃ〜０．９６７ｇ／ｃｃの密度、および０．１ｇ／１０分〜１８０ｇ／１０分のメルトインデックスを有する８重量％〜４８重量％の第２のエチレン系ポリマーと、（Ｃ）０．０１重量％〜２．０重量％のスリップ剤と、任意に（Ｄ）添加剤とを含むポリマーブレンドを含む。ポリマーブレンドは、（ｉ）０．９００ｇ／ｃｃ〜０．９２５ｇ／ｃｃの全体密度、および（ｉｉ）６０℃で１週間エージングした後に０．００１〜０．４００の摩擦係数（ＣＯＦ）を有する。
【００７５】
一実施形態では、組成物は、（Ａ）第１のエチレン系ポリマー、（Ｂ）第２のエチレン系ポリマー、（Ｃ）スリップ剤、および任意に（Ｄ）添加剤から本質的になる、またはそれらからなるポリマーブレンドを含む。
【００７６】
一実施形態では、ポリマーブレンドは、０．９００ｇ／ｃｃ、または０．９０５ｇ／ｃｃ、または０．９０８ｇ／ｃｃ〜０．９１０ｇ／ｃｃ、または０．９１５ｇ／ｃｃ、または０９．２０ｇ／ｃｃ、または０．９２５ｇ／ｃｃの全体密度を有する。
【００７７】
一実施形態では、ポリマーブレンドは、０．１ｇ／１０分、または０．５ｇ／１０分〜３ｇ／１０分、または５ｇ／１０分の全体メルトインデックスを有する。
【００７８】
一実施形態では、ポリマーブレンドは、０．００１、または０．０５０、または０．０９０〜０．１００、または０．１１０、または０．１４０、または０．１５０、または０．１５２、または０．１６０、または０．１７０、または０．１８０、または０．１９０、または０．２００の初期ＣＯＦを有する。
【００７９】
一実施形態では、６０℃で１週間エージングした後に０．００１、または０．０５０、または０．１００〜０．２５０、または０．３００、または０．３３０、または０．３６０、または０．３９７、または０．３９８、または０．３９９、または０．４００のＣＯＦを有する。
【００８０】
一実施形態では、ポリマーブレンドは、０．０３９ｇ／ｃｃ、または０．０４０ｇ／ｃｃ〜０．０６１ｇ／ｃｃ、または０．０６２ｇ／ｃｃ、または０．０６３ｇ／ｃｃ、または０．０６４ｇ／ｃｃ、または０．０６５ｇ／ｃｃのΔ密度を有する。ポリマーブレンドの「Δ密度」は、第１のエチレン系ポリマーの密度と第２のエチレン系ポリマーの密度との間の差（絶対値）であり、式（Ｉ）に従って計算することができる。
Δ密度＝｜第１のエチレン系ポリマーの密度−第２のエチレン系ポリマーの密度｜
式（Ｉ）
【００８１】
一実施形態では、ポリマーブレンドは、０ｇ／１０分〜４ｇ／１０分、または１５ｇ／１０分、または２０ｇ／１０分、または５０ｇ／１０分、または１００ｇ／１０分、または１２５ｇ／１０分、または１５０ｇ／１０分、または１５２ｇ／１０分、または１５５ｇ／１０分のΔメルトインデックスを有する。ポリマーブレンドの「Δメルトインデックス」または「ΔＭＩ」は、第１のエチレン系ポリマーのメルトインデックス（ＭＩ）（１９０℃／２．１６ｋｇ）と第２のエチレン系ポリマーのメルトインデックス（ＭＩ）（１９０℃／２．１６ｋｇ）との間の差（絶対値）であり、式（Ｉ）に従って計算することができる。
ΔＭＩ＝｜第１のエチレン系ポリマーのＭＩ−第２のエチレン系ポリマーのＭＩ｜
式（ＩＩ）
【００８２】
一実施形態では、ポリマーブレンドは、以下を含むか、本質的にそれらからなるか、またはそれらからなる：
（Ａ）５０重量％、または５５重量％、または６０重量％、または６５重量％、または７０重量％、または７５重量％〜８０重量％、または８５重量％、または９０重量％の第１のエチレン系ポリマー、
（Ｂ）８重量％、または１０重量％、または１５重量％〜２０重量％、または２５重量％、または３０重量％、または３５重量％、または４０重量％、または４５重量％、または４８重量％の第２のエチレン系ポリマー、
（Ｃ）０．０１重量％、または０．０２重量％、または０．０５重量％〜０．１重量％、または０．１５重量％、または０．２０重量％、または０．２５重量％、または０．５０重量％、または１．０重量％、または１．５重量％、または２．０重量％のスリップ剤、および
（Ｄ）０重量％、または０．１重量％、または０．２重量％〜０．３重量％、または０．５重量％、または１．０重量％、または２．０重量％、または３．０重量％、または５．０重量％の添加剤。
【００８３】
一実施形態では、ポリマーブレンドは、以下を含むか、本質的にそれらからなるか、またはそれらからなり：
（Ａ）５０重量％、または５５重量％、または６０重量％、または６５重量％、または７０重量％、または７５重量％〜８０重量％、または８５重量％、または９０重量％の第１のエチレン系ポリマー（エチレン／オクタンコポリマーなど）であって、
（ｉ）０．８９５ｇ／ｃｃ、もしくは０．８９４ｇ／ｃｃ、もしくは０．８９７ｇ／ｃｃ〜０．９０２ｇ／ｃｃ、もしくは０．９０３ｇ／ｃｃ、もしくは０．９０４ｇ／ｃｃ、もしくは０．９０５ｇ／ｃｃの密度、および／または
（ｉｉ）０．１ｇ／１０分、もしくは０．５ｇ／１０分、もしくは１．０ｇ／１０分〜２．０ｇ／１０分、もしくは３．０ｇ／１０分、もしくは５．０ｇ／１０分、もしくは１０．０ｇ／１０分のメルトインデックス、を有する第１のエチレン系ポリマー、
（Ｂ）８重量％、または１０重量％、または１５重量％〜２０重量％、または２５重量％、または３０重量％、または３５重量％、または４０重量％、または４５重量％、または４８重量％の第２のエチレン系ポリマーであって、以下の特性のうちの１つ、いくつか、または全てを有する、第２のエチレン系ポリマー、
（ｉ）０．０．９３５ｇ／ｃｃ、または０．９４０ｇ／ｃｃ、０．９４１ｇ／ｃｃ、または０．９４２ｇ／ｃｃ〜０．９５０ｇ／ｃｃ、または０．９５５ｇ／ｃｃ、または０．９５７ｇ／ｃｃ、または０．９５８ｇ／ｃｃ、または０．９５９ｇ／ｃｃ、または０．９６０ｇ／ｃｃ、または０．９６５ｇ／ｃｃ、または０．９６７ｇ／ｃｃの密度、および
（ｉｉ）０．１ｇ／１０分、または０．５ｇ／１０分、または１．０ｇ／１０分〜２．０ｇ／１０分、または５．０ｇ／１０分、または１０．０ｇ／１０分、または１５ｇ／１０分、または２０ｇ／１０分、または２５ｇ／１０分、または３０ｇ／１０分、または３５ｇ／１０分、または４０ｇ／１０分、または４５ｇ／１０分、または５０ｇ／１０分、または６０ｇ／１０分、または７０ｇ／１０分、または８０ｇ／１０分、または９０ｇ／１０分、または１００ｇ／１０分、または１１０ｇ／１０分、または１２０ｇ／１０分、または１３０ｇ／１０分、または１４０ｇ／１０分、または１５０ｇ／１０分、または１６０ｇ／１０分のメルトインデックス、
（Ｃ）０．０１重量％、または０．０２重量％、または０．０５重量％〜０．１重量％、または０．１５重量％、または０．２０重量％、または０．２５重量％、または０．５０重量％、または１．０重量％、または１．５重量％、または２．０重量％のスリップ剤であって、エルカミドなどの脂肪酸アミドであるスリップ剤、
（Ｄ）０重量％、または０．１重量％、または０．２重量％〜０．３重量％、または０．５重量％、または１．０重量％、または２．０重量％、または３．０重量％、または５．０重量％の添加剤、
ポリマーブレンド（および／または組成物）は以下を有する：
（１）０．９００ｇ／ｃｃ、または０．９０５ｇ／ｃｃ、または０．９０８ｇ／ｃｃ〜０．９１０ｇ／ｃｃ、または０．９１５ｇ／ｃｃ、または０９．２０ｇ／ｃｃ、または０．９２５ｇ／ｃｃの全体密度、および
（２）６０℃で１週間エージングした後に０．００１、または０．０５０、または０．１００〜０．２５０、または０．３００、または０．３３０、または０．３６０、または０．３９７、または０．３９８、または０．３９９、または０．４００のＣＯＦ。
さらなる実施形態では、ポリマーブレンド（および／または組成物）は、以下の特性のうちの１つ、いくつか、または全てを有する：
（３）０．００１、もしくは０．０５０、もしくは０．０９０〜０．１００、もしくは０．１１０、もしくは０．１４０、もしくは０．１５０、もしくは０．１５２、もしくは０．１６０、もしくは０．１７０、もしくは０．１８０、もしくは０．１９０、もしくは０．２００の初期ＣＯＦ、および／または
（４）０．０３９ｇ／ｃｃ、もしくは０．０４０ｇ／ｃｃ〜０．０６１ｇ／ｃｃ、もしくは０．０６２ｇ／ｃｃ、もしくは０．０６３ｇ／ｃｃ、もしくは０．０６４ｇ／ｃｃ、もしくは０．０６５ｇ／ｃｃのΔ密度、および／または
（５）０ｇ／１０分〜４ｇ／１０分、もしくは１５ｇ／１０分、もしくは２０ｇ／１０分、もしくは５０ｇ／１０分、もしくは１００ｇ／１０分、もしくは１２５ｇ／１０分、もしくは１５０ｇ／１０分、もしくは１５２ｇ／１０分、もしくは１５５ｇ／１０分のΔＭＩ。
【００８４】
一実施形態では、ポリマーブレンドおよび／または組成物は、特性（１）〜（５）のうちの少なくとも３つ、または少なくとも４つ、または５つ全てを有する。
【００８５】
前述のポリマーブレンドを含む、本明細書に開示されるポリマーブレンド、組成物、および層の各々における構成成分の合計が、１００重量パーセント（重量％）をもたらすことが理解される。
【００８６】
一実施形態では、第１のエチレン系ポリマーは、０．８９５ｇ／ｃｃ〜０．９０５ｇ／ｃｃの密度を有するエチレン／オクテンコポリマーであり、第２のエチレン系ポリマーは、０．９３５ｇ／ｃｃ〜０．９６７ｇ／ｃｃの密度を有するエチレン／オクテンコポリマーである。さらなる実施形態では、第１のエチレン／オクテンコポリマーは、０．８９７ｇ／ｃｃ〜０．９０２ｇ／ｃｃの密度を有し、第２のエチレン／オクテンコポリマーは、０．９４２ｇ／ｃｃ〜０．９５８ｇ／ｃｃ、または０．９６０ｇ／ｃｃの密度を有する。一実施形態では、スリップ剤は、エルカミドなどの脂肪酸アミドである。
【００８７】
一実施形態では、ポリマーブレンドおよび／または組成物は、プロピレンベースのポリマーを除外する。
【００８８】
一実施形態では、ポリマーブレンドおよび／または組成物は、シリコーンを除外する。さらなる実施形態では、ポリマーブレンドおよび／または組成物は、ＰＤＭＳを除外する。ＰＤＭＳは、エチレン系組成物のヘイズを増加させることが知られている。
【００８９】
ポリマーブレンドは、本明細書に開示される２つ以上の実施形態を含んでもよい。
【００９０】
組成物は、本明細書に開示される２つ以上の実施形態を含んでもよい。
【００９１】
Ｆ．フィルム
本開示はまた、フィルムを提供する。フィルムは、本組成物を含む層を含む。フィルム層用の組成物は、ポリマーブレンドの総重量に基づいて、（Ａ）０．８９５ｇ／ｃｃ〜０．９０５ｇ／ｃｃの密度、および０．１ｇ／１０分〜５０ｇ／１０分のメルトインデックスを有する５０重量％〜９０重量％の第１のエチレン系ポリマーと、（Ｂ）０．９３５ｇ／ｃｃ〜０．９６７ｇ／ｃｃの密度、および０．１ｇ／１０分〜１８０ｇ／１０分のメルトインデックスを有する８重量％〜４８重量％の第２のエチレン系ポリマーと、（Ｃ）０．０１重量％〜２．０重量％のスリップ剤と、を含むポリマーブレンドを含む。ポリマーブレンドは、（ｉ）０．９００ｇ／ｃｃ〜０．９２５ｇ／ｃｃの全体密度、および（ｉｉ）６０℃で１週間エージングした後に０．００１〜０．４００のＣＯＦを有する。ポリマーブレンドは、本明細書に開示される任意のポリマーブレンドであり得る。組成物は、本明細書に開示される任意の組成物であってもよい。
【００９２】
フィルムは、単層フィルムまたは多層フィルムであってもよい。「単層フィルム」は、１つの層のみを含む。「多層フィルム」は、２つの層、または３つ以上の層を含む。例えば、多層フィルムは、３、４、５、６、７、８、９、１０、１１、または１２以上の層を有し得る。一実施形態では、フィルムは、２つの層を有する多層フィルムである。
【００９３】
一実施形態では、フィルムは、ポリマーブレンドを含む組成物を含む第１の層を有する多層フィルムである。
【００９４】
第１の層は、２つの対抗する表面を有する。一実施形態では、第１の層は、２つの対向する表面を有する連続層である。
【００９５】
一実施形態では、ポリマーブレンドを含む本組成物を含む第１の層は、０．００１、または０．０５０、または０．０９０〜０．１００、または０．１１０、または０．１４０、または０．１５０、または０．１５２、または０．１６０、または０．１７０、または０．１８０、または０．１９０、または０．２００、または０．２５０、または０．３００、または０．３５０、または０．４００の初期ＣＯＦを有する。
【００９６】
一実施形態では、ポリマーブレンドを含む本組成物を含む第１の層は、６０℃で１週間エージングした後に０．００１、または０．０５０、または０．１００〜０．２５０、または０．３００、または０．３３０、または０．３６０、または０．３９７、または０．３９８、または０．３９９、または０．４００のＣＯＦを有する。
【００９７】
一実施形態では、ポリマーブレンドを含む本組成物を含む第１の層は、９０％、または９２％〜９４％、または９５％、または９９％、または１００％の光透過を有する。
【００９８】
一実施形態では、ポリマーブレンドおよび／またはフィルムを含む本組成物を含む第１の層は、０．５％、または１．０％〜２．０％、または２．５％、または３．０％、または３．５％、または４．０％、または４．５％、または５．０％、または５．５％、または６．０％、または１０％、または１５％、または２０％、または２５％、または３０％のヘイズを有する。
【００９９】
一実施形態では、ポリマーブレンドを含む本組成物を含む第１の層は、１０ｎｍ、または１３ｎｍ、または１５ｎｍ、または２０ｎｍ〜２５ｎｍ、または２９ｎｍ、または３０ｎｍ、または３５ｎｍ、または４０ｎｍの初期表面粗さを有する。
【０１００】
一実施形態では、ポリマーブレンドを含む本組成物を含む第１の層は、６０℃で１週間エージングした後、１０ｎｍ、または１３ｎｍ、または１５ｎｍ、または２０ｎｍ、または２２ｎｍ〜２５ｎｍ、または２９ｎｍ、または３０ｎｍ、または３５ｎｍ、または４０ｎｍ、または４５ｎｍの表面粗さを有する。
【０１０１】
いかなる特定の理論によっても縛られることを望まないが、出願人らは、低密度の第１のエチレン系ポリマー（０．８９５〜０．９０５ｇ／ｃｃ）と高密度の第２のエチレン系ポリマー（０．９３５〜０．９６７ｇ／ｃｃ）との組み合わせが、ポリマーブレンドを含む層の表面粗さを増加させ、それは２つのフィルム間の表面接触領域を最小化し、より低いＣＯＦをもたらすことを信じている。
【０１０２】
一実施形態では、ポリマーブレンドを含む本組成物を含む第１の層は、６５℃、または７０℃、または７５℃、または８０℃〜８４℃、または８５℃、または９０℃、または９５℃、または１００℃のヒートシール開始温度（ＨＳＩＴ）を有する。低いＨＳＩＴ（≦１００℃）は、より低い温度でヒートシールが形成され得るため、フィルムから形成される物品の製造プロセスに有利である。
【０１０３】
一実施形態では、ポリマーブレンドを含む本組成物を含む第１の層は、５μｍ、または１０μｍ、または１５μｍ、または２０μｍ、または２５μｍ〜３０μｍ、または４０μｍ、または５０μｍ、または５５μｍの厚さを有する。
【０１０４】
一実施形態では、フィルム、およびさらに多層フィルムは、ポリマーブレンドを含む組成物を含む第１の層を有し、ポリマーブレンドは、以下を含むか、それらから本質的になるか、またはそれらからなり：
（Ａ）５０重量％、または５５重量％、または６０重量％、または６５重量％、または７０重量％、または７５重量％〜８０重量％、または８５重量％、または９０重量％の第１のエチレン系ポリマー（エチレン／オクタンコポリマーなど）であって、（ｉ）０．８９５ｇ／ｃｃ、または０．８９４ｇ／ｃｃ、または０．８９７ｇ／ｃｃ〜０．９０２ｇ／ｃｃ、または０．９０３ｇ／ｃｃ、または０．９０４ｇ／ｃｃ、または０．９０５ｇ／ｃｃの密度、および（ｉｉ）０．１ｇ／１０分、または０．５ｇ／１０分、または１．０ｇ／１０分〜２．０ｇ／１０分、または３．０ｇ／１０分、または５．０ｇ／１０分、または１０．０ｇ／１０分のメルトインデックス、を有する第１のエチレン系ポリマー、
（Ｂ）８重量％、または１０重量％、または１５重量％〜２０重量％、または２５重量％、または３０重量％、または３５重量％、または４０重量％、または４５重量％、または４８重量％の第２のエチレン系ポリマーであって、（ｉ）０．０．９３５ｇ／ｃｃ、または０．９４０ｇ／ｃｃ、０．９４１ｇ／ｃｃ、または０．９４２ｇ／ｃｃ〜０．９５０ｇ／ｃｃ、または０．９５５ｇ／ｃｃ、または０．９５７ｇ／ｃｃ、または０．９５８ｇ／ｃｃ、または０．９５９ｇ／ｃｃ、または０．９６０ｇ／ｃｃ、または０．９６５ｇ／ｃｃ、または０．９６７ｇ／ｃｃの密度、および（ｉｉ）０．１ｇ／１０分、または０．５ｇ／１０分、または１．０ｇ／１０分〜２．０ｇ／１０分、または５．０ｇ／１０分、または１０．０ｇ／１０分、または１５ｇ／１０分、または２０ｇ／１０分、または２５ｇ／１０分、または３０ｇ／１０分、または３５ｇ／１０分、または４０ｇ／１０分、または４５ｇ／１０分、または５０ｇ／１０分、または６０ｇ／１０分、または７０ｇ／１０分、または８０ｇ／１０分、または９０ｇ／１０分、または１００ｇ／１０分、または１１０ｇ／１０分、または１２０ｇ／１０分、または１３０ｇ／１０分、または１４０ｇ／１０分、または１５０ｇ／１０分、または１６０ｇ／１０分のメルトインデックスを有する第２のエチレン系ポリマー、
（Ｃ）０．０１重量％、または０．０２重量％、または０．０５重量％〜０．１重量％、または０．１５重量％、または０．２０重量％、または０．２５重量％、または０．５０重量％、または１．０重量％、または１．５重量％、または２．０重量％のスリップ剤であって、エルカミドなどの脂肪酸アミドであるスリップ剤、
（Ｄ）０重量％、または０．１重量％、または０．２重量％〜０．３重量％、または０．５重量％、または１．０重量％、または２．０重量％、または３．０重量％、または５．０重量％の添加剤、
ポリマーブレンドおよび／または組成物が以下を有し：
（ｉ）０．９００ｇ／ｃｃ、または０．９０５ｇ／ｃｃ、または０．９０８ｇ／ｃｃ〜０．９１０ｇ／ｃｃ、または０．９１５ｇ／ｃｃ、または０９．２０ｇ／ｃｃ、または０．９２５ｇ／ｃｃの全体密度、および
（ｉｉ）任意に、０．０３９ｇ／ｃｃ、もしくは０．０４０ｇ／ｃｃ〜０．０６１ｇ／ｃｃ、もしくは０．０６２ｇ／ｃｃ、もしくは０．０６３ｇ／ｃｃ、もしくは０．０６４ｇ／ｃｃ、もしくは０．０６５ｇ／ｃｃのΔ密度、および
（ｉｉｉ）任意に、０ｇ／１０分〜４ｇ／１０分、もしくは１５ｇ／１０分、もしくは２０ｇ／１０分、もしくは５０ｇ／１０分、もしくは１００ｇ／１０分、もしくは１２５ｇ／１０分、もしくは１５０ｇ／１０分、もしくは１５２ｇ／１０分、もしくは１５５ｇ／１０分のΔＭＩ、
第１の層は、６０℃で１週間エージングした後に０．００１、または０．０５０、または０．１００〜０．２５０、または０．３００、または０．３３０、または０．３６０、または０．３９７、または０．３９８、または０．３９９、または０．４００のＣＯＦを有し、以下の特性のうちの１つ、いくつか、または全てを有する：
（ａ）０．００１、もしくは０．０５０、もしくは０．０９０〜０．１００、もしくは０．１１０、もしくは０．１４０、もしくは０．１５０、もしくは０．１５２、もしくは０．１６０、もしくは０．１７０、もしくは０．１８０、もしくは０．１９０、もしくは０．２００の初期ＣＯＦ、および／または
（ｂ）９０％、もしくは９２％〜９４％、もしくは９５％、もしくは９９％、もしくは１００％の光透過、および／または
（ｃ）０．５％、もしくは１．０％〜２．０％、もしくは２．５％、もしくは３．０％、もしくは３．５％、もしくは４．０％、もしくは４．５％、もしくは５．０％、もしくは５．５％、もしくは６．０％、もしくは１０％、もしくは１５％、もしくは２０％のヘイズ、および／または
（ｄ）２０ｎｍ〜２５ｎｍ、もしくは２９ｎｍ、もしくは３０ｎｍ、もしくは３５ｎｍ、または４０ｎｍの初期表面粗さ、および／または
（ｅ）６０℃で１週間エージングした後、２０ｎｍ、もしくは２２ｎｍ〜２５ｎｍ、もしくは２９ｎｍ、もしくは３０ｎｍ、もしくは３５ｎｍ、もしくは４０ｎｍ、もしくは４５ｎｍの表面粗さ、および／または
（ｆ）７０℃、もしくは７５℃、もしくは８０℃〜８４℃、もしくは８５℃、もしくは９０℃、もしくは９５℃のＨＳＩＴ、および／または
（ｇ）５μｍ、もしくは１０μｍ、もしくは１５μｍ、もしくは２０μｍ、もしくは２５μｍ〜３０μｍ、もしくは４０μｍ、もしくは５０μｍ、もしくは５５μｍの厚さ。
【０１０５】
一実施形態では、第１の層は、特性（ａ）〜（ｇ）のうちの少なくとも１つ、または少なくとも２つ、または少なくとも３つ、または少なくとも４つ、または少なくとも５つ、または少なくとも６つ、または７つ全てを有する。
【０１０６】
一実施形態では、フィルムは、第２の層を含む多層フィルムである。第２の層は、第１の層に直接接触する。本明細書で使用される「直接接触する」という用語は、第１の層が第２の層に直接隣接して位置し、第１の層と第２の層との間に介在層または介在構造体が存在しない層構成である。第２の層は、２つの対抗する表面を有する。一実施形態では、第２の層は、２つの対向する表面を有する連続層である。
【０１０７】
一実施形態では、第２の層は、金属箔、ポリアミド（ナイロン６、ナイロン６／６、ナイロン６／６６、ナイロン６／１２、ナイロン１２など）、エチレン系ポリマー、エチレン／ビニルアルコール（ＥＶＯＨ）コポリマー、ポリブチレンテレフタレート（ＰＢＴ）、ポリエチレンテレフタレート（ＰＥＴ）、エチレン／アクリル酸（ＥＡＡ）コポリマー、エチレン／メタクリル酸（ＥＭＡＡ）コポリマー、ポリ乳酸、セルロース系材料（紙など）、およびそれらの組み合わせを含む。一実施形態では、第２の層はＰＥＴを含む。
【０１０８】
一実施形態では、フィルム、またはさらに多層フィルムは、２５μｍ、または３０μｍ、または４０μｍ、または５０μｍ〜５５μｍ、または６０μｍ、または７０μｍ、または８０μｍ、または９０μｍ、または１００μｍ、または１１０μｍ、または１２０μｍ、または１３０μｍ、または１４０μｍ、または１５０μｍ、または２００μｍ、または２５０μｍ、または３００μｍの厚さを有する。
【０１０９】
一実施形態では、フィルムは、第１の層および第２の層が互いに直接接触するインフレーションフィルム、またはさらにインフレーション多層フィルムとして形成される。
【０１１０】
一実施形態では、ポリマーブレンドを含む組成物を含む第１の層は、スキン層である。「スキン層」は、フィルム構造の最外層である。換言すれば、スキン層の少なくとも１つの表面は、フィルムの最外表面である。
【０１１１】
一実施形態では、ポリマーブレンドを含む組成物を含む第１の層は、シール層である。
【０１１２】
一実施形態では、フィルムは、プロピレン系ポリマーを除外する。
【０１１３】
一実施形態では、フィルムは、シリコーンを除外する。さらなる実施形態では、フィルムは、ＰＤＭＳを除外する。
【０１１４】
フィルムは、本明細書に開示される２つ以上の実施形態を含んでもよい。
【０１１５】
本開示はまた、パッケージなどの多層フィルムを含む物品も提供する。好適なパッケージの非限定的な例には、食品パッケージおよび特殊パッケージが挙げられる。
【０１１６】
限定ではなく、例として、ここで本開示のいくつかの一実施形態が、以下の実施例において詳細に記載される。
実施例
【０１１７】
実施例で使用される材料を、以下の表１に提供する。
【表１】
2020523431.tif 000004
【０１１８】
単層インフレーションフィルムを、表２に示される組成物で調製する。単層フィルムは、５０．８μｍ（２ミル）の厚さである。
【０１１９】
調製されたフィルム試料をロールとして収集し、周囲条件（＜２５℃、１０１．３２５ｋＰａ、＜６０％相対湿度）で少なくとも１週間保管し、その後、初期ＣＯＦおよび初期表面粗さの測定のために試験片を切り取る。結果を表２に報告する。
【０１２０】
フィルムロールから切り取られた試験片の別のセットを、空気中６０℃（１０１．３２５ｋＰａ、＜６０％％相対湿度）で１週間エージングし、周囲条件で１日間平衡化、次いで、６０℃エージングＣＯＦと６０℃エージングされた表面粗さを測定する。結果を表２に報告する。
【０１２１】
次いで、フィルム試料をＡＳＴＭ  Ｆ−８８（技術Ａ）に従ってヒートシールする。フィルムロールを、ＡＳＴＭ  Ｄ−６１８（手順Ａ）に従って２３℃（±２℃）および５０％（±１０％）の相対湿度で最低４０時間調整する。次いで、試験片シートを、フィルムロールから機械方向に約２７．９４ｃｍ（１１インチ）の長さおよび約２１．５９ｃｍ（８．５インチ）の幅に切り取る。シートを、以下の条件下の温度範囲にわたってＫｏｐｐ（商標）ヒートシーラーで機械方向にわたってヒートシールする：シール圧力＝０．２７５Ｎ／ｍｍ２；シール滞留時間＝０．５秒；シールの深さ＝５ｍｍ。シールされたシートを、２３℃（±２℃）および５０％（±１０％）の相対湿度で最低３時間調整し、幅２．５４ｃｍ（１インチ）の片に切り取る。切り取られた片を、ＨＳＩＴ試験の前に２３℃（±２℃）および５０％（±１０％）の相対湿度でシールした後、最低２４時間調整する。
【０１２２】
ＨＳＩＴ試験の場合、片を、ＩＮＳＴＲＯＮ（登録商標）Ｔｅｎｓｉｏｍｅｒのグリップに５．０８ｃｍ（２インチ）の初期間隔で取り付け、２３℃（±２℃）および５０％（±１０％）の相対湿度で、１０インチ／分（４．２ｍｍ／秒または２５０ｍｍ／分）のグリップ間隔速さで引っ張る。片を支持されていない状態で試験する。各シーリング温度につき６回の反復試験を実行する。故障時の最大力を記録する。ＨＳＩＴを、平均最大力が１３．３４Ｎに達する温度として定義する。結果を表３に報告する。
【表２】
2020523431.tif 000005
【表３】
2020523431.tif 000006
【０１２３】
０．９０９ｇ／ｃｃの全体密度を有する単一のエチレン系ポリマーおよびスリップ剤（比較例１）を含む層で製造された比較試料フィルムは、低い初期ＣＯＦ（０．１５７）を呈するが、６０℃で１週間のエージング後に高いＣＯＦ（０．５５９）を呈する。同様に、０．０３９ｇ／ｃｃ未満のΔ密度を有する２つのエチレン系ポリマーと、０．９０９〜０．９１０ｇ／ｃｃの全体密度を有するスリップ剤（比較試料２〜４）とのポリマーブレンドを含む層で製造された比較試料フィルムは、低い初期ＣＯＦ（０．１２８〜０．１９２）を呈するが、６０℃で１週間のエージング後に高いＣＯＦ（≧０．４００）を呈する。
【０１２４】
驚くべきことに、出願人は、０．０３９〜０．０６５ｇ／ｃｃのΔ密度を有する２つのエチレン系ポリマーと、０．９０８〜０．９１０ｇの全体密度を有するスリップ剤（実施例１〜４）とのポリマーブレンドを含む層で製造されたフィルムが、有利には、低い初期ＣＯＦ（０．００１〜０．４００）、および６０℃で１週間エージングした後の低いＣＯＦ（０．００１〜０．４００）を有することを発見した。これらの結果は、本ポリマーブレンドにおいて、高温（ここでは６０℃）への曝露によって通常引き起こされるＣＯＦの増加が回避または軽減されることを示す。
【０１２５】
本開示は、本明細書に含まれる実施形態および例示に限定されず、実施形態の一部、および異なる実施形態の要素の組み合わせを含むこれらの実施形態の変更された形態を、以下の特許請求の範囲の範囲に該当するものとして含むことが、特に意図されている。
【国際調査報告】
2020523431.tif 000007
2020523431.tif 000008
2020523431.tif 000009